【手続補正書】
【提出日】平成17年11月18日(2005.11.18)
【手続補正１】
【補正対象書類名】特許請求の範囲
【補正対象項目名】全文
【補正方法】変更
【補正の内容】
【特許請求の範囲】
【請求項１】
少なくとも２２％の全精練収縮を有する、綿と、ポリ（エチレンテレフタレート）およびポリ（トリメチレンテレフタレート）を含んでなる二成分ステープルファイバーとを含んでなる紡績糸であって、該二成分ステープルファイバーが
ａ）３５％〜７０％のトウ捲縮発現値と、
ｂ）１４％〜４５％のトウ捲縮指数値と、
ｃ）１．３ｃｍ〜５．５ｃｍの長さと、
ｄ）繊維当たり０．７デシテックス〜繊維当たり３．０デシテックスの線密度とを有し、
二成分ステープルファイバーが紡績糸の全重量を基準にして２０重量％〜６５重量％のレベルで存在し、かつ、
綿が紡績糸の全重量を基準にして３５重量％〜８０重量％のレベルで存在する紡績糸。
【請求項２】
ポリ（エチレンテレフタレート）およびポリ（トリメチレンテレフタレート）を含んでなり、かつ、４０％〜６０％のトウ捲縮発現値と１４％〜２７％のトウ捲縮指数値とを有する二成分ステープルファイバーであって、捲縮指数値と捲縮発現値との差が２４％〜３５％絶対である二成分ステープルファイバー。
【請求項３】
ａ）（ｉ）３５％〜７０％のトウ捲縮発現値と、
（ｉｉ）１４％〜４５％のトウ捲縮指数値と、
（ｉｉｉ）１．３ｃｍ〜５．５ｃｍの長さと、
（ｉｖ）繊維当たり約０．７デシテックス〜繊維当たり３．０デシテックスの線密度と
を有する二成分ステープルファイバーを提供する工程と、
ｂ）綿を提供する工程と、
ｃ）二成分ステープルファイバーがブレンドされた繊維の全重量を基準にして２０重量％〜６５重量％のレベルで存在し、かつ、綿がブレンドされた繊維の全重量を基準にして３５重量％〜８０重量％のレベルで存在するように少なくとも綿と二成分ステープルファイバーとを組み合わせる工程と、
ｄ）ブレンドされた繊維をカーディングしてカードスライバーを形成する工程と、
ｅ）カードスライバーを延伸する工程と、
ｆ）カードスライバーを３回まで二重にして再延伸する工程と、
ｇ）延伸されたスライバーを粗紡に変換する工程と、
ｈ）粗紡をリング精紡して紡績糸を形成する工程と
を含んでなる請求項１に記載の紡績糸の製造方法。
【請求項４】
編物および織物よりなる群から選択される、かつ、請求項３に記載の方法によって製造される請求項１に記載の紡績糸を含んでなる布。
【請求項５】
ａ）二成分ステープルファイバーを提供する工程と、
ｂ）綿を提供する工程と、
ｄ）二成分ステープルファイバーと綿とを別々にカーディングして二成分ステープルファイバーカードスライバーと綿カードスライバーとを形成する工程と、
ｅ）ブレンドされた繊維の全重量を基準にして、（ｉ）二成分繊維が２０重量％から６５重量％のレベルで存在し、かつ、（ｉｉ）綿が３５重量％から８０重量％のレベルで存在するように二成分ステープルファイバーカードスライバーと綿カードスライバーとをドローフレームブレンドする工程と、
ｆ）工程（ｅ）のブレンドされたカードスライバーを３回まで二重にして再延伸する工程と、
ｇ）延伸されたスライバーを粗紡に変換する工程と、
ｈ）粗紡をリング精紡して紡績糸を形成する工程と
を含んでなる請求項１に記載の紡績糸の製造方法。
【手続補正２】
【補正対象書類名】明細書
【補正対象項目名】００７９
【補正方法】変更
【補正の内容】
【００７９】
本発明に従って実施例で作り出された糸およびそれから製造された布は、ソフトであり、かつ、美観上快適であった。
本発明の好適な実施の態様は次のとおりである。
１．少なくとも約２２％の全精練収縮を有する、綿と、ポリ（エチレンテレフタレート）およびポリ（トリメチレンテレフタレート）を含んでなる二成分ステープルファイバーとを含んでなる紡績糸であって、該二成分ステープルファイバーが
ａ）約３５％〜約７０％のトウ捲縮発現値と、
ｂ）約１４％〜約４５％のトウ捲縮指数値と、
ｃ）約１．３ｃｍ〜約５．５ｃｍの長さと、
ｄ）繊維当たり約０．７デシテックス〜繊維当たり約３．０デシテックスの線密度とを有し、
二成分ステープルファイバーが紡績糸の全重量を基準にして約２０重量％〜約６５重量％のレベルで存在し、かつ、
綿が紡績糸の全重量を基準にして約３５重量％〜約８０重量％のレベルで存在する紡績糸。
２．約２２％以下の質量変動係数を有する、かつ、二成分ステープルファイバーが紡績糸の全重量を基準にして約２０重量％〜５０重量％未満のレベルで存在する上記１に記載の紡績糸。
３．約１重量％〜３０重量％のポリ（エチレンテレフタレート）単一成分ステープルファイバーをさらに含んでなる上記１に記載の紡績糸。
４．ポリ（エチレンテレフタレート）およびポリ（トリメチレンテレフタレート）を含んでなり、かつ、約４０％〜約６０％のトウ捲縮発現値と約１４％〜約２７％のトウ捲縮指数値とを有する二成分ステープルファイバーであって、捲縮指数値と捲縮発現値との差が約２４％〜約３５％絶対である二成分ステープルファイバー。
５．上記４に記載の二成分ステープルファイバーを含んでなる上記１に記載の紡績糸。
６．捲縮指数値と捲縮発現値との差が約３０％〜約３５％絶対である上記４に記載の二成分ステープルファイバー。
７．ａ）（ｉ）約３５％〜約７０％のトウ捲縮発現値と、
（ｉｉ）約１４％〜約４５％のトウ捲縮指数値と、
（ｉｉｉ）約１．３ｃｍ〜約５．５ｃｍの長さと、
（ｉｖ）繊維当たり約０．７デシテックス〜繊維当たり約３．０デシテックスの線密度と
を有する二成分ステープルファイバーを提供する工程と、
ｂ）綿を提供する工程と、
ｃ）二成分ステープルファイバーがブレンドされた繊維の全重量を基準にして約２０重量％〜約６５重量％のレベルで存在し、かつ、綿がブレンドされた繊維の全重量を基準にして約３５重量％〜約８０重量％のレベルで存在するように少なくとも綿と二成分ステープルファイバーとを組み合わせる工程と、
ｄ）ブレンドされた繊維をカーディングしてカードスライバーを形成する工程と、
ｅ）カードスライバーを延伸する工程と、
ｆ）カードスライバーを約３回まで二重にして再延伸する工程と、
ｇ）延伸されたスライバーを粗紡に変換する工程と、
ｈ）粗紡をリング精紡して紡績糸を形成する工程と
を含んでなる上記１に記載の紡績糸の製造方法。
８．二成分ステープルファイバーが約４０％〜約６０％のトウ捲縮発現値と約１４％〜約２７％のトウ捲縮指数値とを有し、捲縮指数値と捲縮発現値との差が約２４％〜約３５％絶対である上記７に記載の方法。
９．紡績糸が約２２％以下の質量変動係数を有し、工程ｃ）が密接混合工程であり、かつ、二成分ステープルファイバーが約２０重量％〜５０重量％未満のレベルで存在する上記７に記載の方法。
１０．編物および織物よりなる群から選択される、かつ、上記７に記載の方法によって製造される上記１に記載の紡績糸を含んでなる布。
１１．ａ）二成分ステープルファイバーを提供する工程と、
ｂ）綿を提供する工程と、
ｄ）二成分ステープルファイバーと綿とを別々にカーディングして二成分ステープルファイバーカードスライバーと綿カードスライバーとを形成する工程と、
ｅ）ブレンドされた繊維の全重量を基準にして、（ｉ）二成分繊維が約２０重量％から約６５重量％のレベルで存在し、かつ、（ｉｉ）綿が約３５重量％から約８０重量％のレベルで存在するように二成分ステープルファイバーカードスライバーと綿カードスライバーとをドローフレームブレンドする工程と、
ｆ）工程（ｅ）のブレンドされたカードスライバーを約３回まで二重にして再延伸する工程と、
ｇ）延伸されたスライバーを粗紡に変換する工程と、
ｈ）粗紡をリング精紡して紡績糸を形成する工程と
を含んでなる上記１に記載の紡績糸の製造方法。